Brevet FR2672053A1 — publié le 19920731

i POLYETHER BLOC AMIDES, LEUR PROCEDE DE SYNTHESE ** ** * ** * La présente invention concerne des polymères séquences comprenant des séquences polyéther et des séquences oligoamides qui sont appelés également polyéther bloc amides. Dans la littérature, on trouve de nombreuses références concernant les polyéther bloc amides. Dans les brevets FR 2 273 021 et FR 2 401 947 au nom de la demanderesse sont décrits des polyétheramides de formule l C A C O B O In il Il 0 O dans laquelle A représente une séquence polyamide, B une sé- quence polyéther aliphatique. Ils sont obtenus par réaction à l'état fondu d'un poly- amide dicarboxylique de Mn compris entre 300 et 15000 et un polyétherdiol de Mn compris entre 200 et 6000 sous vide poussé à des températures comprises entre 100 et 400 C en présence d'un ou plusieurs tétraalcoxydes métalliques de formule M(OR)4 comme catalyseur o M représente le titane, le hafnium ou le zirconium et R un radical hydrocarboné ayant de 1 à 24 atomes de carbone. Ces polyéther bloc amides présentent de bonnes propriétés mécaniques et chimiques. Dans le brevet FR 2 384 810, on a décrit des polyéther ester amides, obtenus par polymérisation sous pression autogène à des températures comprises entre 230 et 300 C d'un mélange constitué d'un ou plusieurs monomères de polyamide d'un a, w-dihydroxy (polytétrahydrofurane) ou PTMG de Mn compris entre 160 et 3000 et d'au moins un diacide en présence d'eau, l'eau est ensuite éliminée du milieu réactionnel qui est ensuite ramené à pression normale ou réduite à une température comprise entre 250 et 280 C. Les produits obtenus sont également des polymères séquen- cés ou blocs et présentent une bonne résistance au choc à froid Toutefois les polymères obtenus selon ces brevets ont,pour une même dureté, une température de fusion plus faible que ceux conformes à l'invention. Le brevet US 4 307 227 décrit des adhésifs de type hot- melt constitués de 50 à 80 % d'unités de récurrence dérivées de caprolactame et de mélanges d'acides dicarboxyliques d'amines primaires et de polyoxyalkylène glycol. Le procédé mis en oeuvre (réaction de l'ensemble des constituants sans catalyseur entre 2200 et 250 OC) ne permet pas de synthétiser des produits dont les séquences polyéther ont une Mn supérieure à 1000. Les demandes de brevet J 63-035622 et J 63-277239 concer- nent des polyéther bloc amides obtenus par réaction entre un oligoamide de PA-6,6 contenant une ou plusieurs séquences de polyoxyalkylène dioxy et un polyoxyalkylène glycol ou un diol de faible masse sous vide poussé à une température supérieure à 2500 C en présence d'un catalyseur d'estérification qui est un tétraalcoxyde métallique. De l'utilisation de polyoxyalkylène glycol ou de diol de faible masse, résultent des produits présentant des points de fusion nettement moins élevés que ceux des produits de la pré- sente invention. La demande de brevet J 63-182343 concerne des polyéther bloc amides obtenus par réaction à l'état fondu de séquences PA-6,6 à extrémités diamines et de polyéther à extrémités de chaîne dicarboxyliques Les polymères obtenus selon cette demande présentent une température de fusion élevée, supérieure à 230 O C, ce qui nécessite des températures de transformation élevées, et donc des risques de dégradation des produits lors de leur transformation. Les polyéther bloc amides selon l'invention sont des élastomères thermoplastiques dont les enchaînements les plus probables des différents blocs peuvent être représentés par la formule générale suivante: H-lNH X NH C ( PE C-) -D CO PE O C-)n D lm-OH II II II II O O O O dans laquelle D représente le reste d'un oligamide diacide de Mn compris entre 300 et 3000 et de préférence entre 500 et 2000 et/ou le reste du limitateur diacide, PE représente le reste d'un polyétherdiol de Mn compris entre 200 et 5000 et de préférence entre 200 et 3000, X représente une chaîne hydrocarbonée, (cyclo) alipha- tique, aromatique, linéaire ou ramifiée contenant de 4 à 20 atomes de carbone et de préférence de 6 à 15 atomes de carbone, N est compris entre 1 et 4 et de préférence proche de 1, m est en moyenne compris entre 2 et 50 et de préférence entre 5 et 20, étant entendu que les polyéther bloc amides conformes à l'invention peuvent être constitués de blocs D, PE de nature différente A titre d'exemple, on peut citer les polyéther bloc amides dont les blocs d'oligoamide sont constitués d'oligomères de PA-6 d'une part, et de PA-12 d'autre part. Les oligoamides diacides utilisés peuvent être obtenus par polymérisation de lactames et/ou d'aminoacides, et éven- tuellement jusqu'à 50 % en poids d'un ou plusieurs diacides et d'une ou plusieurs diamines et/ou leurs sels en présence d'un limitateur de chaîne diacide. Les oligamides préférés sont ceux qui dérivent de caprolactame et/ou de dodécalactame. Parmi les limitateurs de chaîne diacide, on citera tout particulièrement les acides adipique et téréphtalique et de préférence l'acide dodécanedioïque. A titre d'exemple de polyétherdiols, on peut citer le polyéthylene glycol (PEG), le polypropylene glycol (PPG), le polytétraméthylène glycol (PTMG), ainsi que les mélanges d'au moins deux des polyétherdiols précédents, le PEG et le PTMG seuls étant particulièrement préférés par la demanderesse. A titre d'exemple de copolyétherdiols, on peut citer les copolymères statistiques et/ou séquences d'éthylène glycol et/ou de propylène glycol et/ou de butylène glycol. La viscosité inhérente des polyéther bloc amides selon l'invention est en général comprise entre 0,6 et 2,5 dl/g, de préférence entre 0,8 et 2,et avantageusement entre 1 et 1,8. Elle est mesurée à 20 C dans le m-crésol avec une concentra- tion initiale de 0,5 g de polymère pour 100 g de m-crésol. Leur masse moléculaire moyenne en nombre est en général comprise entre 10 000 et 50 000 et de préférence entre 15 000 et 30 000. Les polyéther bloc amides selon l'invention peuvent être préparés en deux étapes. On réalise des produits multiséquencés diacides de formule: HO C -lD C O PE O Cln D C OH Il I I 1 I O O O O par polycondensation d'oligoamides diacides et de poly- étherdiols ou à partir des monomères d'oligoamides, du limitateur de chaîne diacide et de polyétherdiols, la synthèse de ces produits multiséquencés pouvant être mise en oeuvre selon tout procédé de polycondensation connu tel que polycon- densation en solution, interfaciale et de préférence la poly- condensation à l'état fondu Pour une mole de polyétherdiol, on utilise en général ( 1 + l/n) mole d'oligoamide diacide ou de limitateur de chaîne de l'oligoamide diacide avec N tel que défini précédemment. La polycondensation à l'état fondu s'effectue en général à une température comprise entre 230 et 280 C sous pression atmosphérique ou d'abord sous pression de vapeur d'eau puis après une détente, sous pression atmosphérique. Les polyéther bloc amides selon l'invention sont ensuite synthétisés par réaction à l'état fondu des produits multi- séquencés décrits ci-dessus et de diamines de formule NH 2 X NH 2. Parmi les diamines préférées, on peut citer la m-xylène diamine, le bis (amino-4 cyclohexyl) méthane, l'hexaméthylène diamine et plus particulièrement la dodécaméthylène diamine On utilise avantageusement de 0,8 à 1,3 mole de diamine et de préférence de 0,9 à 1,15 mole par mole d'oligoamide diacide. On peut utiliser, pour les deux étapes, ci-dessus des catalyseurs d'estérification et respectivement d'amidification qui peuvent être ajoutés dès le début et/ou en cours de syn- thèse. A titre d'exemple de catalyseur d'estérification, on peut citer l'acétate de zinc et à titre d'exemple de catalyseur d'amidification, on peut citer l'acide phosphoreux H 3 P 02. Ces étapes peuvent aussi être réalisées sous pression réduite. Les polyéther bloc amides selon l'invention peuvent être mis en oeuvre tels quels et conviennent pour la réalisation d'objets moulés, extrudés, de films, de gaines, de matériaux composites tels que films multi-couches Ils peuvent également être mélangés avec d'autres polymères et en particulier avec des polyamides. Certains polyéther bloc amides selon l'invention présentent des propriétés particulières. A titre d'exemple, on peut citer les polyéther bloc amides dont les séquences polyéthers sont majoritairement constituées de PEG qui présentent d'excellentes propriétés d'antistatisme et de perméabilité aux gaz, seuls ou en mélange avec d'autres polymères tels que résine ABS, polycarbonate, polyphénylène éther, polyamide. Parmi les polyéther bloc amides antistatiques, on préfère ceux dont les séquences oligoamide dérivent de PA-6 Parmi les polyêther bloc amides perméables aux gaz, on préfère ceux dont les séquences oligoamide dérivent de PA-12. Les exemples suivants illustrent l'invention sans la limiter. Dans tout le texte, Mn correspond à la masse moléculaire moyenne en nombre La dureté Shore D( 5 s) est mesurée confor- mément à la norme ISO R 868. Synthèse de triséquencés Exemple 1 Dans un autoclave en acier inoxydable de 4 1 muni d'une agitation à ancre, on place 350 g de PTMG diol de Mn 2000 et 360 g d'oligoamide diacide de PA-12 de Mn 1028 limité acide adipique de température de fusion 1480 C. Après 4 purges sous 5 bars d'azote, le contenu du réac- teur est placé sous faible courant d'azote à pression atmosphé- rique et chauffé à 260 C en 100 mn La réaction a lieu dans ces conditions durant 120 mn et on récupère un produit contenant 0,49 meq/g de fonction acides résiduelles, ce qui correspond à un produit de Mn 4080 et de température de fusion égale à 153 OC. Exemple 2 On effectue dans les mêmes conditions que pour l'exemple 1 la réaction à 260 C sous courant d'azote de 604 g de PTMG diol de Mn 2000 et 613 g d'oligoamide diacide de PA-12 de Mn 1015 limité acide dodécanedioïque de température de fusion 147 C Apres 100 mn de chauffage jusqu'à 260 C, on obtient en mn de réaction à cette température un triséquencé contenant 0,49 meq/g de fonctions acides résiduelles,ce qui correspond à un produit de Mn 4080 et de température de fusion 155 C. Exemple 3 Dans les mêmes conditions que l'exemple 1, on fait réagir 350 g de PTMG diol de Mn 2000 et 327 g d'oligoamide diacide de PA-12 de Mn 933 limité acide téréphtalique et de température de fusion égale à 155 C Apres 50 mn de chauffage jusqu'à 260 C et mn de réaction à cette température sous courant d'azote, on obtient un produit contenant 0,54 meq/q de fonctions acides résiduelles,ce qui correspond à un produit de Mn 3700 et de température de fusion 147 C. Exemple 4 Dans les mêmes conditions que l'exemple 1, on fait réagir g de PTMG diol de Mn 2000 et 400 g d'oligoamide diacide de PA-12 de Mn 2000 et de température de fusion égale à 160 C. Apres 45 mn de chauffage jusqu'à 2600 C et 300 mn de réac- tion à cette température, on obtient un triséquencé contenant 0,335 meq/g de fonctions acides résiduelles, ce qui correspond à un produit de Mn 5970 (Mn visée 6000) et de température de fusion 169 C. Synthèse de polvéther bloc amides selon l'invention Exemple 5 Dans un réacteur en verre de volume utile 100 cm 3, muni d'un agitateur à ancre en verre, d'une tubulure pour l'admission d'azote et d'un réfrigérant, on place 30 g du tri- séquencé diacide obtenu dans l'exemple 1 et 1,53 g de dodécamé- thylène diamine, ce qui correspond à 1,04 mole de diamine par mole de triséquencé diacide. Après avoir purgé le réacteur à l'azote, il est plongé dans un bain d'huile à 2200 C Quand le mélange des réactifs est fondu, l'agitation est mise en route et on élève la température à 2600 C en 40 mn On poursuit la réaction 3 h à cette tempéra- ture, puis le mélange réactionnel est progressivement placé sous vide jusqu'à une pression résiduelle d'environ 0,1 torr. Après 2 h dans ces conditions, on remet progressivement le mélange réactionnel à pression atmosphérique par injection d'azote, puis arrête l'agitation et le chauffage en sortant le réacteur du bain thermostatique Après refroidissement, on ob- tient un élastomère thermoplastique de viscosité inhérente 0,84 dl/g et de température de fusion 1530 C. Exemple 6 Suivant les conditions décrites dans l'exemple 5, on fait réagir 30 g du triséquencé diacide obtenu dans l'exemple 2 et 1,55 g de dodécaméthylène diamine. Après 15 mn de réaction à 2200 C, 30 mn à 2400 C, 50 mn à 2600 C sous courant d'azote à pression atmosphérique et finale- ment 3 h 30 sous pression réduite d'environ 0,2 torr, on obtient un élastomère thermoplastique de point de fusion 1580 C et de viscosité inhérente 0,78 dl/g. Exemple 7 Suivant les conditions décrites dans l'exemple 5, on fait réagir 20 g du triséquencé de l'exemple 3 et 1 g de dodéca- méthylène diamine Le réacteur est placé sous pression réduite d'environ 10 torrs puis porté à 2000 C en 5 mn L'agitation est mise en marche et le mélange réactionnel, toujours sous pres- sion réduite, est porté à 2600 C en 15 mn en réduisant la pres- sion jusqu'à environ 0,1 torr. Après 60 mn de réaction dans ces conditions, on recueille un élastomère thermoplastique de point de fusion 1630 C et de viscosité inhérente 0,6 dl/g. Exemple 8 Suivant les conditions décrites dans l'exemple 5, on fait réagir 30 g du triséquencé de l'exemple 1, 1,5 g de dodéca- méthylène diamine et 6 gl d'une solution aqueuse à 50 % d'acide hypophosphoreux Le milieu réactionnel maintenu sous courant d'azote est porté à 220 C en 5 mn, maintenu 10 mn à cette température puis porté à 2400 C en 7 mn et maintenu 63 mn à cette température. Le milieu réactionnel est finalement porté à 260 C en 7 mn et maintenu 3 h à cette température On obtient ainsi un élastomère thermoplastique de viscosité inhérente 1 dl/g et de température de fusion 156 C. Exemple 9 De manière similaire à l'exemple 5, on fait réagir 30 g du triséquencé de l'exemple 1, 1,5 g de dodécaméthylène diamine et 0,06 ml d'une solution aqueuse à 50 % d'acide hypophos- phoreux Après 105 mn de réaction à 260 C sous balayage d'azote à pression atmosphérique, on obtient un élastomère thermo- plastique de viscosité inhérente 1,15 dl/g et de point de fusion 154 C. Exemple 10 De manière similaire à l'exemple 9, on fait réagir 34,2 g du triséquencé de l'exemple 1, 1,73 g de dodécaméthylène di- amine, et 0,6 ml d'une solution aqueuse à 50 % d'acide hypo- phosphoreux. Le milieu réactionnel est chauffé sous courant d'azote à pression atmosphérique en 3 mn jusqu'à 240 C, maintenu 10 mn à cette température puis porté en 8 mn à 260 C Après 38 mn à cette température, on obtient un élastomère thermoplastique de viscosité inhérente 1,08 dl/g et de point de fusion 146 C. Exemple 11 (COMPARATIF) Selon le mode opératoire décrit dans la demande J 63- 035621, on place dans un réacteur en verre de 100 cm 3 semblable à celui de l'exemple 5, 30 g du triséquencé de l'exemple 1 et 7,1 g de PTMG de Mn 1000 Après avoir purgé le réacteur à l'azote, on le plonge dans un bain d'huile maintenu à 260 C. Quand le mélange des réactifs est fondu, l'agitation est mise en route Après 2 h de réaction sous courant d'azote à pression atmosphérique, la pression est réduite en 30 mn jusqu'à 13,3 Pa Après 10 mn, on ajoute 0, 1 g de Zr(O Bu)4 qui induit une réaction violente On stoppe l'agitation après 20 mn et ramène le milieu réactionnel à pression atmosphérique par une circulation d'azote, puis on sort le tube du bain d'huile et on le laisse refroidir à température ambiante On obtient un élastomère thermoplastique de température de fusion 142 C et de viscosité inhérente 1,53 dl/g. Exemple 12 (COMPARATIF) De manière similaire à l'exemple 11, on fait réagir 20 g du triséquencé de l'exemple 1 et 0,85 g de 1,10-décane diol à 260 C Apres 1 h à cette température sous courant d'azote à pression atmosphérique, la pression est réduite à 0,1 torr en mn Après 100 mn de réaction à cette température, on ajoute 0,3 g de Zr(O Bu)4 et maintient le mélange à cette pression pendant 90 mn On obtient un élastomère thermoplastique de viscosité inhérente 1,14 dl/g, et de point de fusion 1490 C Exemple 13 Dans un autoclave en acier inoxydable de 880 1 muni d'une agitation à turbine et préalablement purgé à l'azote, on fait réagir 95 kg de lauryllactame et 28,4 kg d'acide dodécane- dioïque à 290 C pendant 2 h sous pression autogène Apres remise à pression atmosphérique, on introduit 123,6 kg de PTMG de Mn 2000 et fait réagir le mélange 3 h à 240 C sous courant d'azote à pression atmosphérique Apres homogénéisation sous pression autogène avec 7,2 kg d'hexaméthylène diamine pendant 1 h à 240 C-le mélange réactionnel est remis à pression atmosphé- rique et placé dans un réacteur en acier inoxydable de 880 1 muni d'une agitation à ancre Apres introduction de 240 g d'une solution aqueuse d'acide phosphorique à 84 %, le milieu est placé sous pression réduite de 40 torrs et on obtient après 6 h de polycondensation dans ces conditions un élastomère thermo- plastique de point de fusion 150 C, de viscosité inhérente 1,12 dl/g et de dureté Shore D 28,9. Exemple 14 (COMPARATIF) Selon le mode opératoire décrit dans le brevet FR 2 384 810, on place dans un autoclave en acier inoxydable de 1 muni d'une agitation à ancre 11,545 kg de lauryllactame, 3,454 kg d'acide dodécanedioïque, 0,87 kg d'hexaméthylène di- amine, 15 kg de PTMG de Mn 2000 et 2 1 d'eau Après plusieurs purges à l'azote, l'ensemble est chauffé sous agitation jusqu'à une température de 270 C sous pression de vapeur d'eau de 25 bars et maintenu dans ces conditions durant 8 h. Apres 90 mn de détente jusqu'à pression atmosphérique et mise sous balayage d'azote, on introduit 36,8 g d'une solution aqueuse d'acide phosphorique à 84 % et poursuit la polyconden- sation à 270 C sous courant d'azote à pression atmosphérique durant 9 h On obtient un élastomère thermoplastique de viscosité inhérente 1,58 dl/g, de point de fusion 1470 C et de dureté Shore D 34,6. Exemple 15 (COMPARATIF) Selon le mode opératoire décrit dans le brevet FR 2 401 947, on introduit dans un autoclave en acier inoxy- dable de 100 1 muni d'un agitateur à ancre 11,544 kg de lauryl- lactame, 3,454 kg d'acide dodécanedioïque, 0,87 kg d'hexaméthylène diamine et 2,9 1 d'eau Après plusieurs purges à l'azote, le milieu est chauffé jusqu'à 2700 C sous pression autogène de 32 bars et maintenu 3 h dans ces conditions. On diminue la pression jusqu'à la pression atmosphérique et place le milieu sous balayage d'azote puis introduit 15 kg de PTMG de Mn 2000 Le milieu maintenu à 2500 C sous courant d'azote est agité pendant 3 h puis la pression est progressi- vement réduite jusqu'à 50 mbars et la température jusqu'à 2400 C On ajoute ensuite 65 cm 3 d'une solution de Zr(O Bu)4 à % dans le butanol Après 10 mn, la pression est réduite jusqu'à 10 mbars Après 15 mn dans ces conditions, on obtient un élastomère thermoplastique de couleur blanche, de viscosité inhérente 1,08 dl/g, de point de fusion 1450 C et de dureté Shore D 34,3. Exemple 16 De manière similaire à l'exemple 13, on fait réagir 126 kg de lauryllactame et 37,8 kg d'acide dodécanedioïque à 2900 C pendant 2 h sous pression autogène après avoir purgé plu- sieurs fois le réacteur à l'azote Après remise à pression atmosphérique, on introduit 82 kg de PTMG de Mn 1000 et laisse réagir le mélange à 240 OC pendant 3 h sous courant d'azote à pression atmosphérique. Après homogénéisation sous pression autogène avec 9,54 kg d'hexaméthylène diamine pendant 1 h à 2400 C, le mélange réac- tionnel est transféré dans un réacteur en acier inoxydable muni d'une agitation à ancre puis détendu à pression atmosphérique en 1 h 240 g d'une solution aqueuse d'acide phosphorique à 84 % sont introduits dans le milieu réactionnel qui est progressive- ment placé sous pression réduite de 4 103 Pa Après 4 h de polymérisation dans ces conditions, on obtient un élastomère thermoplastique de point de fusion 1480 C, de viscosité inhé- rente 1,26 dl/g et de dureté Shore D 42,7. Exemple 17 (COMPARATIF) De manière similaire à l'exemple 14, on place dans un autoclave en acier inoxydable de 100 1 muni d'une agitation à ancre 15,394 kg de lauryllactame, 4,606 kg d'acide dodécane- dioïque, 1,162 kg d'hexaméthylène diamine, 10 kg de PTMG de Mn 1000 et 1 1 d'eau Après plusieurs purges à l'azote, l'ensemble est chauffé sous agitation jusqu'à une température de 270 C sous pression de vapeur d'eau de 15 bars et maintenu dans ces conditions durant 8 h Après 25 mn de détente jusqu'à pression atmosphérique et mise sous balayage d'azote, on introduit 37,1 g d'une solution aqueuse d'acide phosphorique à 84 % et pour- suit la polycondensation à 270 C sous courant d'azote à pression atmosphérique durant 4 h On obtient un élastomère thermoplastique de viscosité inhérente 1,58 dl/g, de tempéra- ture de fusion 146 C et de dureté Shore D 47,3. R E V E N D I C A T I ON S 1 Polyéther bloc amides caractérisés en ce qu'ils répondent à la formule générale suivante: H-lNH X NH C (D C O PE O C- )n D C -lm-OH Il Il Il Il O O O O dans laquelle D représente le reste d'un oligamide diacide de Mn compris entre 300 et 3000 et de préférence entre 500 et 2000 et/ou le reste du limitateur diacide, PE représente le reste d'un polyétherdiol de Mn compris entre 200 et 5000 et de préférence entre 200 et 2000, X représente une chaîne hydrocarbonée, (cyclo) alipha- tique, aromatique, linéaire ou ramifiée contenant de 4 à 20 atomes de carbone et de préférence de 6 à 15 atomes de carbone, N est un entier compris entre 1 et 4 et de préférence égal à 1, m est en moyenne compris entre 2 et 50 et de préférence entre 50 et 80. 2 Polyéther bloc amides selon la revendication 1 caractérisés en ce que les oligoamides diacides sont obtenus par polyméri- sation de lactames et/ou d'aminoacides, et éventuellement jusqu'à 50 % en poids d'un ou plusieurs diacides, et d'une ou plusieurs diamines en présence d'un limitateur de chaine di- acide ou leurs sels et dérivent de préférence de capolactame et/ou de dodécalactame. 3 Polyéther bloc amides son la revendication 1 ou 2, caractérisés en ce que les polyétherdiols sont choisis parmi le PEG et/ou le PPG et/ou le PTMG et/ou les copolymères statis- tiques et/ou séquencés d'éthylène glycol et/ou de propylène glycol et/ou de butylène glycol. 4 Polyéther bloc amides son l'une quelconque des revendications 1 à 3 caractérisés en ce que leur viscosité inhérente est comprise entre 0,6 et 2,5 dl/g, de préférence entre 0,8 et 2 et avantageusement entre 1 et 1,8. Procédé de synthèse des polyéther bloc amides des revendications 1 à 4 en deux étapes, caractérisé en ce que: a) on réalise les produits multiséquencés de formule HO C -lD C O PE O Cln D C OH Il I 11 I O O O O par polycondensation d'oligoamides diacides et de polyéther- diols ou des monomères d'oligoamide, du imitateur de chaine diacide et de polyétherdiols par polycondensation interfaciale ou en solution et avantageusement par polycondensation à l'état fondu, b) on fait réagir à l'état fondu les produits multiséquencés obtenus en a) avec des diamines de formule NH 2-X-NH 2 et de préférence la m-xylène diamine, le bis (amino-4 cyclohexyl) méthane, l'hexaméthylène diamine et/ou la dodécaméthylène di- amine. 6 Procédé de synthèse selon la revendication 5 caracté- risé en ce qu'on utilise un catalyseur pour l'une et/ou l'autre des étapes du procédé. 7 Utilisation des polyéther bloc amides des revendica- tions 1 à 4, seuls ou en mélange avec d'autres polymères, pour la réalisation d'objets moulés ou extrudés, de films, de gaines, de matériaux composites.